(57)【特許請求の範囲】
【請求項１】
酸化グラフェンを、乳化剤を含有する酸性水溶液の中に分散させることで、酸化グラフェン分散液を得る工程；
有機溶剤の中に一種類または複数種類のアニリンオリゴマーを溶解させることで、オリゴマー溶液を得る工程；
酸化グラフェン還元を完了するのに必要とされる量に対し化学量論的に過剰量のオリゴマーを添加するように、前記オリゴマー溶液を前記酸化グラフェン分散液と混合する工程；
余剰な前記オリゴマーを酸化するために、ポリアニリン／還元型酸化グラフェン複合体の懸濁液に酸化剤を添加して、ポリアニリン／還元型酸化グラフェン複合体の懸濁液を得る工程、
を含む、ポリアニリン／還元型酸化グラフェン複合体を得るための方法。
【請求項２】
前記オリゴマーがアニリン二量体である、請求項１に記載の方法。
【請求項３】
前記オリゴマーが、メトキシル、エトキシル、プロピルオキシル、メチル、エチル、プロピル、イソプロピル、ブチル、イソブチル、ｔｅｒｔブチル、ペンチル、フェニル、スルホニル、ビニルからなる群から選択されるラジカルによって、窒素原子に対しオルト位およびメタ位の一方、または窒素原子それ自体のうちいずれか置換されている、請求項１又は請求項２に記載の方法。
【請求項４】
前記乳化剤が、ポリ（スチレンスルホネート）、ドデシルベンゼンスルホネート、メチルベンゼンスルホネート（ＭＢＳＡ）、２−アミノ−エチル−ホスホネート、ポリアクリレート、アジピン酸塩、ポリ（２−アクリルアミド−３−メチル−１−プロパンスルホネート）、ドデシルジフェニルオキシド二スルホネート、Ｎ，Ｎ’−ジメチル（メタクリロイルエチル）アンモニウムプロパンスルホネート、２−アクリルアミド−２−メチル−１−プロパンスルホネート、イソフタル酸５−スルホネートから成る群から選択される、請求項１から請求項３のいずれか一項に記載の方法。
【請求項５】
前記有機溶剤が、１，２−ブタンジオール、１，３−ブタンジオール、１，３−プロパンジオール、１，４−ブタンジオール、１，４−ジオキサン、１，５−ペンタンジオール、１−プロパノール、２−ブトキシエタノール、２−プロパノール、アセトアルデヒド、酢酸、アセトン、アセトニトリル、酪酸、ジエタノールアミン、ジエチレントリアミン、ジメトキシエタン、ジ−メチルスルホキシド、Ｎ，Ｎ−ジメチルホルムアミド、エタノール、エチルアミン、エチレングリコール、ギ酸、フルフリル酸、グリセロール、メタノール、メチルジエタノールアミン、イソシアン化メチル、プロパン酸、プロピレングリコール、ピリジン、テトラヒドロフラン、トリエチレングリコール、Ｎ−メチルピロリドン、Ｎ，Ｎ−ジメチルアセトアミドからなる群から選択される、請求項１から請求項４のいずれか一項に記載の方法。
【請求項６】
前記酸化剤が過硫酸アンモニウム、Ｃｕ２＋塩、Ｃｕ＋塩、Ｆｅ３＋塩、Ｐｄ２＋塩、ＭｎＯ４−塩、Ｓｂ＋５塩、Ａｇ＋塩、Ａｕ３＋塩、Ａｕ＋塩、Ｐｔ２＋塩、Ｃｒ２Ｏ７２−塩、Ｒｈ４＋塩、Ｃｅ４＋塩、Ｍｎ３＋塩、Ｃｏ３＋塩、ＣｒＯ４２−塩、Ｓ２Ｏ４−２塩、過酸化水素および気体酸素からなる群から選択されることを特徴とする、請求項１に記載の方法。
【請求項７】
前記酸化剤が過硫酸アンモニウムであることを特徴とする、請求項６に記載の方法。
【請求項８】
前記オリゴマー溶液を前記酸化グラフェン分散液と混合する前記工程の後に加熱工程を含むことを特徴とする、請求項１に記載の方法。
【請求項９】
前記加熱工程が４０〜９０℃の温度間隔に亘って実行される、請求項８に記載の方法。
【請求項１０】
前記加熱工程が、２０分間〜６時間の期間実行される、請求項８から請求項９のいずれか一項に記載の方法。
【請求項１１】
前記酸性水溶液が、塩酸、硝酸、硫酸およびリン酸からなる群から選択される酸の水溶液である、請求項１から請求項１０のいずれか一項に記載の方法。
【請求項１２】
請求項１から請求項１１のいずれか一項に記載の方法に従って得られた複合体の、電磁的応用のためのインクとしての使用。
【請求項１３】
正もしくは負の静電容量および／または過剰静電容量を有するコンデンサおよびスーパーキャパシタからなる群から選択される素子の実現化のための、請求項１から請求項１１のいずれか一項に記載の方法に従って得られた複合体の使用。
【発明の詳細な説明】
【技術分野】
【０００１】
本発明は、ポリアニリン／還元型酸化グラフェン複合体を得るための方法に関する。特に前記複合体は、導電性インクとして、並びに膜およびセンサーを製造するための、熱電気、電気化学、電磁気、電気機械、電子発光、電気流動および化学等の他の電気的および電子工学的応用において、使用される。
【背景技術】
【０００２】
導電性重合体（ＩＣＰ）の電気伝導度は、それらの構造内の共役型のπ電子系の存在に基づいている。ポリアニリン（ＰＡＮＩ）は、ドープポリアセチレンまたはポリフェニレン等の他のＩＣＰと比較して比較的低い伝導率値を示すが、高い安定性および加工性を示すという利点を有するＩＣＰである。その作製の容易さ、良好な環境安定性、興味深い酸化還元特性、並びに電子デバイスおよび光デバイスにおける応用潜在性から、ポリアニリンは、最も重要な導電性重合体の１つとなっており、過去２０年間に亘って特に研究が行われてきた。近年では、ポリアニリンが、デジタル印刷に使用可能であり且つ可塑性高分子基板上に薄膜として堆積可能である機能的インクの合成に使用できることが示され；またポリアニリンは、低周波数範囲における負の過剰静電容量（negative overcapacity）等の特定の電子状態を示す。「蝶」型の電荷対直流電圧図という特定の傾向は、Di Ventra et alにおいて示唆されたように、根底にあるメモリスタ（memristive）性、またはより良好な「メムキャパシタ（memcapacitive）」性の明らかな証拠である。有望なメモリスタ性は、ＰＡＮＩ−グラフェンナノコンポジットを用いて製造されたデバイスで見出されており、これは、神経形態学的システムにおけるさらなる応用のための基礎を提供する。
【０００３】
その発見から１０年が経過したが、ハニカム格子を有する二次元グラフェンは、この材料に関連する従来にない現象により大きな関心を喚起し続けており、この現象は、炭素原子に属する電子が、六方対称性を有する経路に従ってグラフェンシートによって定義される平面内を移動しなければならないという事実から主に生じており、このことは、炭素原子を無質量粒子に類似させている。ＰＡＮＩマトリックス内のグラフェンの導入による、ＰＡＮＩ／グラフェンのナノコンポジット構造の形成は、ＩＣＰの電子的特徴に改善をもたらし、また、興味深い新たな電子的効果ももたらした。具体的には、荷電基によって隣接するＩＣＰマトリックスに導入されるもの等の、短半径撹乱ポテンシャルによる電子の散乱における量子相対論的効果に従って、小散乱中心に干渉する無質量ディラックフェルミ粒子は、無視できる寄与を全体抵抗力に与える。共鳴散乱の場合にのみ、抵抗力への寄与が非相対論的電子ガスのそれと等しいことが分かる。
【０００４】
親水性を非常に高くする底面および縁の酸素官能基の存在により、酸化グラフェンシート（ＧＯ）は、水中で膨らみ分散し易いことから、しばしば高分子複合材料の配合においてグラフェンに好まれる。
【０００５】
さらに、ＧＯは強い酸化性質を有しているとかねてから認知されており、そのためＧＯは、ＧＯ還元プロセスをアニリン前駆物質の酸化重合プロセスと連結する、ＰＡＮＩ／グラフェン複合体のワンポット合成に使用されてきた。しかし、このプロセスは、アニリン前駆物質の二量体化に存する律速段階を有する。
【０００６】
ＰＡＮＩ／還元型酸化グラフェン複合体の既知の合成法は、陰イオン性乳化剤の存在下、酸化グラフェンの分散液を有機溶剤中のアニリンオリゴマーの溶液と混合するプロセスを使用する。
【０００７】
しかし、得られる複合体は、酸化グラフェンの還元に対してある化学量論比で形成される、明確に定義された限定量のＰＡＮＩがもたらされるのみであるという欠点を有する。
【０００８】
従って、毒性の低い試薬から開始され、水性媒体中で実行され、既知の方法よりもより迅速で簡便であり、高度に規則的な生成物を提供し、インクジェット印刷によって得られるフレキシブルエレクトロニクス等の応用のために要求に応じて変化させることが可能であるポリアニリン／還元型酸化グラフェン比を有する安定な還元型グラフェンポリアニリン溶液の調製を可能にする、ポリアニリンおよび還元型酸化グラフェンの複合体を調製するための別の方法が、当該技術分野において必要とされている。
【発明の概要】
【０００９】
従って、本発明の目的は、上記の方法の欠点を持たない新規の調製法を提供することである。
【００１０】
本発明は請求項１に記載のポリアニリンおよび還元型酸化グラフェン複合体を調製するための調製法、並びに請求項１２および請求項１３に記載の前記複合体の使用に関することから、前記目的は本発明により達成される。
【図面の簡単な説明】
【００１１】
次に、本発明を添付図の図面を参照して詳細に説明する。
【図１】図１はＰＡＮＩ−ＰＳＳ、ＰＰＧおよびＣＥ−ＰＰＧ複合体の紫外可視吸収スペクトルを示している。
【図２】図２はＰＡＮＩ−ＰＳＳ複合体の窒素流下の熱分解（ＴＧＡ）における重量減少を示している。
【図３】図３はＰＰＧ複合体の窒素流下の熱分解（ＴＧＡ）における重量減少を示している。
【図４】図４はＣＥ−ＰＰＧ複合体の窒素流下の熱分解（ＴＧＡ）における重量減少を示している。
【図５】図５は、ａ）絶縁性挙動を示す、インクジェットにより印刷された（幅１ｍｍ、異なる数の刷り重ね）ＰＰＧ試料群のＩＶ曲線、ｂ）抵抗性伝導の挙動を示す、インクジェットにより印刷された（幅１ｍｍ、異なる数の刷り重ね）ＣＥ−ＰＰＧ試料群のＩＶ曲線、ｃ）直線的な抵抗性寄与の差し引き後のＣＥ−ＰＰＧ試料の周期的ＩＶ測定（１０回反復）、ｄ）小さな履歴現象と共にメモリスタ性挙動を示すＣＥ−ＰＰＧ試料の周期的ＩＶ測定（１０回反復）、を示している。
【図６】図６は、ａ）１０Ｖの振幅を有する正弦波励振を受けた、インクジェットによって印刷された（幅１ｍｍ、２回および１０回刷り重ね）ＰＰＧ試料群の、２０Ｈｚ〜２ＭＨｚのインピーダンス計数、ｂ）１０Ｖの振幅を有する正弦波励振を受けた、インクジェットによって印刷された（幅１ｍｍ、２回および１０回刷り重ね）ＰＰＧ試料群の、２０Ｈｚ〜２ＭＨｚのインピーダンス相、ｃ）１０Ｖの振幅を有する正弦波励振を受け、−４０〜＋４０ＶのＤＣ寄与を環化する、２回の刷り重ね（幅１ｍｍ厚）でインクジェットによって印刷されたＰＰＧ試料のナイキストグラフ、ｄ）１０Ｖの振幅を有する正弦波励振を受け、−４０〜＋４０ＶのＤＣ寄与を環化する、１０回の刷り重ね（１ｍｍ幅）でインクジェットによって印刷されたＰＰＧ試料のナイキストグラフ、ｅ、ｆ）異なる数の刷り重ねで印刷された２つのＣＥ−ＰＰＧデバイスについてのインピーダンスの実数部（ｅ）と虚数部（ｆ）との比較、を示している。
【図７】図７は、ａ）−４０〜＋４０Ｖで周期的に繰り返される重複電位を伴う、１５ｋＨｚの正弦波信号を受けた、１ｍｍのＰＰＧの２回刷り重ねにおいて印刷されたデバイスにおける直列抵抗、ｂ）−４０〜＋４０Ｖで周期的に繰り返される重複電位を伴う、１５ｋＨｚの正弦波信号を受けた、１ｍｍのＰＰＧの２回刷り重ねにおいて印刷されたデバイスにおける直列容量、ｃ）−４０〜＋４０Ｖで周期的に繰り返される重複電位を伴う、１５ｋＨｚの正弦波信号を受けた、１ｍｍのＰＰＧの２回刷り重ねにおいて印刷されたデバイスにおける直列抵抗の調節、ｄ）図６ｅおよび図６ｆで解析されたＣＥ−ＰＰＧデバイス上の直列容量、を示している。
【図８】図８は、ａ）ＰＡＮＩ−ＰＳＳ複合体のＦＴ−ＩＲスペクトル、ｂ）ＰＰＧ複合体のＦＴ−ＩＲスペクトル、ｃ）ＣＥ−ＰＰＧ複合体のＦＴ−ＩＲスペクトルを示している。
【発明を実施するための形態】
【００１２】
本発明の第一態様によれば、以下の工程を含む、ポリアニリンおよび還元型酸化グラフェン複合体を得るための方法が提供される：
乳化剤を含有する酸性水溶液中に酸化グラフェンを分散させることで、酸化グラフェンの分散液を得る工程；
有機溶剤中に一種類または複数種類のアニリンオリゴマーを溶解させることで、オリゴマー溶液を得る工程；
酸化グラフェンの還元を完了するのに必要とされる量に対して化学量論的に過剰量のオリゴマーを添加するように、前記オリゴマー溶液を前記酸化グラフェンの分散液と混合する工程；
余剰な前記オリゴマーを酸化するために、ポリアニリンおよび還元型酸化グラフェン複合体の懸濁液に酸化剤を添加して、ポリアニリンおよび還元型酸化グラフェン複合体の懸濁液を得る工程。
【００１３】
好都合なことに、本方法は、オリゴマーからの開始が、立体効果によっても減少される、アニリンのオルト位において分岐する統計的確率を減少させるため、規則性がより高いポリアニリン鎖を含有する複合体を得ることを可能にし；このようにして得られた生成物は、還元型酸化グラフェン（ｒＧＯ）シートを分離してポリアニリンをグラフェンに結合する乳化剤の存在によって、ＤＭＳＯ等の有機溶剤中においても安定な溶液を形成するため、インクジェット印刷技術においてのインクとしての最終使用を簡易にする。
【００１４】
開始単量体としてアニリンを利用する方法と異なり、オリゴマー、好ましくは二量体から開始する重合は、毒性試薬の使用を必要とせず、反応の実行をより容易にする。最後に、オリゴマーの使用によって、最終複合体中の還元型酸化グラフェン濃度が調整可能となり、その結果、その使用を厳密に必要な量に限定することが可能となり、それにより、必要とされる適用の種類に応じて、化合物の伝導率（グラフェンの含量が減少するにつれて減少する）の変動が可能となる。
【００１５】
後に酸化剤によって酸化される過剰オリゴマーの使用は、公知技術の複合体に対してさらにより大量の重合体を含有し、それにより共鳴散乱効果を有意に向上させる、複合体の調製を可能にする。本文において、「オリゴマー」とは、有限且つ少数のモノマー単位、好ましくは２〜最大１０のモノマー単位の重合から生じる化合物を意味する。
【００１６】
一実施形態では、アニリンのオリゴマーは、必要であれば、窒素原子のオルト位およびメタ位において、または窒素原子それ自体において、メトキシル、エトキシル、プロピルオキシル、メチル、エチル、プロピル、イソプロピル、ブチル、イソブチル、ｔｅｒｔブチル、ペンチル、フェニル、スルホニル、ビニルからなる群から選択されるラジカルで置換され得る。
【００１７】
乳化剤の使用により、オリゴマーを水溶液中で可溶化する問題は克服され、安定な懸濁液が形成される。
【００１８】
一実施形態では、使用されるアニリンオリゴマーは二量体（Ｎ−フェニル−１，４−フェニレンジアミン）（ＤＡＮＩ）である。
【００１９】
オリゴマーは、好ましくは、１，２−ブタンジオール、１，３−ブタンジオール、１，３−プロパンジオール、１，４−ブタンジオール、１，４−ジオキサン、１，５−ペンタンジオール、１−プロパノール、２−ブトキシエタノール、２−プロパノール、アセトアルデヒド、酢酸、アセトン、アセトニトリル、酪酸、ジエタノールアミン、ジエチレントリアミン、ジメトキシエタン、ジメチルスルホキシド、Ｎ，Ｎ−ジメチルホルムアミド、エタノール、エチルアミン、エチレングリコール、ギ酸、フルフリルアルコール、グリセロール、メタノール、メチルジエタノールアミン、イソシアン化メチル、プロパン酸、プロピレングリコール、ピリジン、テトラヒドロフラン、トリエチレングリコール、Ｎ−メチルピロリドン、Ｎ，Ｎ−ジメチルアセトアミドから成る群から選択される有機溶剤中に溶解される。
【００２０】
酸化グラフェンは、例えば、スルホネート、ホスホリレートおよびカルボネートから成る群から選択される陰イオン性乳化剤、好ましくは、ポリ（ナトリウム４−スチレンスルホネート）（ＰＳＳ）、ドデシルベンゼンスルホネート（ＤＢＳＡ）、メチルベンゼンスルホネート（ＭＢＳＡ）、２−アミノ−エチル−ホスホネート、ポリアクリレート、アジピン酸塩、ポリ（２−アクリルアミド−３−メチル−１−プロパンスルホネート）、ドデシルジフェニルオキシド二スルホネート、Ｎ，Ｎ’−ジメチル（メタクリロイルエチル）アンモニウムプロパンスルホネート、２−アクリルアミド−２−メチル−１−プロパンスルホネート、イソフタル酸５−スルホネートから成る群から選択される、陰イオン性乳化剤を含有する酸性水溶液中に懸濁される。酸性水溶液は、塩酸、硝酸、硫酸およびリン酸からなる群から選択される酸の水溶液である。
【００２１】
本発明の方法は、水に非可溶性であることで有名なアニリン二量体の使用にもかかわらず、酸化グラフェン溶液中に存在する乳化剤の作用後の安定なエマルジョンの形成により、水性環境中で実行することができる。
【００２２】
重合反応中、酸化グラフェンはポリアニリンへと重合するオリゴマーの酸化剤として作用し、一方で、酸化グラフェンは還元型グラフェンを形成するオリゴマーによって還元される。
【００２３】
オリゴマー溶液は、それに含有されるオリゴマーが酸化グラフェンの還元を完了するのに必要とされる量に対して化学量論的に過剰であるような量で、酸化グラフェン懸濁液に添加される。
【００２４】
好都合なことに、二量体は、単量体アニリンよりも酸化グラフェンに対してより効果的な還元剤であることが分かり、そのため反応速度がより速く、単量体アニリンを使用する場合の７０℃で２４時間の反応時間に対して、８０℃で１時間の内に完全反応が確定される。
【００２５】
一実施形態では、酸化グラフェン懸濁液をオリゴマー溶液と混合した後、この反応混合物が、４０〜９０℃、好ましくは６０〜８０℃の温度に、具体的には２０分間〜６時間の期間をかけて加熱することで、重合が促進および加速された。
【００２６】
還元型酸化グラフェン添加の減少が望ましい場合、ジアニリンをより高い分子量を有するオリゴマーと置き換えることが可能である。
【００２７】
酸化グラフェンによって酸化されない過剰オリゴマーは、後に、酸化剤、好ましくは０．１ボルトを超える酸化能を有する酸化剤、より好ましくは過硫酸アンモニウム、Ｃｕ２＋、Ｃｕ＋、Ｆｅ３＋、Ｐｄ２＋、ＭｎＯ４−、Ｓｂ＋５、Ａｇ＋、Ａｕ３＋、Ａｕ＋、Ｐｔ２＋、Ｃｒ２Ｏ７２−、Ｒｈ＋、Ｃｅ４＋、Ｍｎ３＋、Ｃｏ３＋、ＣｒＯ２−、Ｓ２Ｏ４２の塩、過酸化水素および気体酸素からなる群から選択される酸化剤で酸化される。
【００２８】
一実施形態では、酸化剤は過硫酸アンモニウムである。
【００２９】
本発明のさらなる特徴は、説明のみを目的としたいくつかの非限定例の以下の記述から明らかとなる。
【００３０】
以下の略語が下記実施例で使用される：ｍｉｎ（分）、ｈ（時間）、μｓ（マイクロ秒）、ｇ（グラム）、ｍｇ（ミリグラム）、ｍｌ（ミリリットル）、ｎｍ（ナノメートル）、Ｄａ（ダルトン）、ｍｍｏｌ（ミリモル）、Ｍ（モル濃度）、Ｗ（ワット）、℃（摂氏温度）、Ｈｚ（ヘルツ）、Ｖ（ボルト）、ＰＡＮＩ（ポリアニリン）、ＩＣＰ（導電性重合体）、ＤＡＮＩ（アニリンの二量体、Ｎ−フェニル−１，４−フェニレンジアミン）、ＧＯ（酸化グラフェン）、ｒＧＯ（還元型酸化グラフェン）、ＰＳＳ（ポリ（ナトリウム４−スチレンスルホネート））、ＤＭＳＯ（ジメチルスルホキシド）、ＳＴＭ（走査トンネル顕微鏡）、ＡＰＳ（過硫酸アンモニウム）、ＨＣ１（塩酸）。
【実施例】
【００３１】
実施例１
本発明のポリアニリンおよび還元型酸化グラフェン複合体の合成（ＣＥ−ＰＰＧ）
０．７〜１．２ｎｍ厚の３００〜８００ｎｍシート形状の単層酸化グラフェンを、チープ・チューブス社（CheapTubes）（ブラトルバラ、バーモント州、米国）から購入し、それを受け取った状態で使用した。アニリン二量体（Ｎ−フェニル−１，４−フェニレンジアミン９８％）、ポリ（ナトリウム４−スチレンスルホネート）（ＰＳＳ、ＰＭ＝７００００Ｄａ）、塩酸（ＨＣｌ、３７重量％）、ジメチルスルホキシド（ＤＭＳＯ、９９．９％）および過硫酸アンモニウム（ＡＰＳ、９８％）をシグマ・アルドリッチ社（ミラノ、イタリア）から入手し、それらを受け取った状態で使用した。０．０５０ｇのＧＯを、０．１Ｍ  ＨＣｌ中の１００ｍｌのＰＳＳ（０．５００ｇ）の溶液に添加した。この分散液を超音波探触子で１時間（５０Ｗ）処理して、安定なＧＯ分散液を得た。次に、これを０．１Ｍ  ＨＣｌ溶液で３００ｍｌに希釈した。
【００３２】
次に、０．４１１ｇのＰＳＳを添加した。
【００３３】
１０ｍｌ  ＤＭＳＯ中のＤＡＮＩ（４ｍｍｏｌ、０．９２１ｇ）の溶液を別に調製した。
【００３４】
１０ｍｌのこの溶液をオリゴマー分散液に滴加して、ＤＡＮＩのエマルジョンを得た。この溶液を１時間かけて８０℃に加熱し、酸化グラフェンの完全還元を得た。加熱中、緑色の沈殿物が形成された。この溶液を２５℃に冷却し、１００ｍｌのＨＣｌ  ０．１Ｍ中に事前に溶解された過剰のＡＰＳをゆっくりと加え（５ｍｍｏｌ、１．１４１ｇ）、過剰のＤＡＮＩを酸化した。
【００３５】
４時間後、沈殿物を濾過し、変色まで蒸留水で数回洗浄し、次にメタノールで洗浄し、最後に、恒量が得られるまで６０℃で乾燥させた。
【００３６】
実施例２
公知技術に基づくポリアニリンおよび還元型酸化グラフェン複合体の合成（ＰＰＧ）
基準物質として、ＴＯ２０１３Ａ０００５６１で説明される通りにポリアニリンおよび還元型酸化グラフェン複合体を調製した。
【００３７】
０．１００ｇのＧＯを、０．１Ｍ  ＨＣｌ中の１００ｍｌのＰＳＳ溶液（１．０００ｇ）に添加した。この分散液を超音波探触子で１時間（５０Ｗ）処理して、安定なＧＯ分散液を得た。
【００３８】
１０ｍｌ  ＤＭＳＯ中のＤＡＮＩ（４．３４ｍｍｏｌ、１．０００ｇ）の溶液を別に調製した。
【００３９】
１０ｍｌのこの溶液をオリゴマー分散液に滴加して、ＤＡＮＩのエマルジョンを得た。この溶液を１時間かけて８０℃に加熱し、酸化グラフェンの完全還元を得た。加熱中に緑色の沈殿物が形成され、その後、ＤＡＮＩの酸化によりＰＡＮＩが形成した。沈殿物を遠心分離によって分離し、蒸留水およびエタノールで数回洗浄した。緑色粉末の最終産物（ＰＰＧ）を、恒量が得られるまで６０℃で乾燥させた。
【００４０】
実施例３
本発明に従って得られた複合体（ＣＥ−ＰＰＧ）の物理的化学的特徴づけ、および公知技術の複合体（ＰＰＧ）との比較
実施例１および実施例２で得られた複合体の構造を特徴付け、ＧＯの還元および随伴性のＤＡＮＩの酸化を評価した。
【００４１】
紫外可視スペクトル
紫外可視吸収スペクトルを、ＵＶ−ｖｉｓ−ＮＩＲ  Ｃａｒｙ  ５０００分光計を用いて、ＤＭＳＯ溶液中、周囲温度で、２５０〜１１００ｎｍの波長範囲において、記録した。
【００４２】
ＤＭＳＯ溶液中の複合体の紫外可視スペクトルが図１に示され、図中、頭字語ＰＡＮＩ−ＰＳＳはドープ剤としてＰＳＳを含有するポリアニリン複合体を表し、ＰＰＧは、実施例２の説明の通りに調製した、ＰＳＳをドープした、ポリアニリンおよび還元型グラフェン複合体であり、ＣＥ−ＰＰＧは本発明の複合体である。多くの他の溶媒と同様に、ＰＡＮＩ−ＰＳＳ複合体はＤＭＳＯ中で小型螺旋高次構造をとる。この場合、観察される主なバンドは以下である：ＰＳＳの吸収と部分的に重なったおよそ３１４ｎｍにおけるπ−π＊遷移；溶液にその緑色を与える、プロトン化伝導性ＰＡＮＩ−ＰＳＳに関する４４３ｎｍにおけるポーラロン−π＊バンド；塩基エメラルジン（base emeraldine）２１について観察される、ｎｐ遷移に関するおよそ６００〜６５０ｎｍにおける吸収バンド。この後者のバンドは、ＰＡＮＩが高分子剤をドープされ、第二ドーピングされない予定の通り、ＰＡＮＩ−ＰＳＳ複合体が完全にプロトン化されていないことを示す。
【００４３】
比較的に大量のグラフェンの存在は、ＰＰＧ複合体の試料における紫外可視スペクトルを改変し、これにより、２９２ｎｍにおけるπ−π＊遷移はまだ識別可能であるが、前記バンドに重なるグラフェンの吸光度は最大値をより低い波数に向けてシフトさせる。同じ理由で、ポーラロン−π＊バンド（およそ４４０ｎｍ）を特定することは困難であるが、一方、塩基形態のエメラルジンに由来するｎｐ遷移はかろうじて識別可能である。
【００４４】
一方、より多量のＰＡＮＩを含有するＣＥ−ＰＰＧ複合体の試料は、グラフェンの存在によってピーク最大値がシフトされていても、ＰＡＮＩ−ＰＳＳにより類似したバンドを示す。π−π＊遷移は２８４ｎｍに観察され、ポーラロン−π＊バンドは約４３７ｎｍに観察され、ｎｐ遷移は約６００−６５０ｎｍに観察される。
【００４５】
赤外線スペクトル
フーリエ変換赤外分光法（ＦＴ−ＩＲ）のスペクトルを、ＦＴ−ＩＲ  Ｎｉｃｏｌｅｔ  ５７００（サーモフィッシャー社）分光計を用いて収集した。
【００４６】
シリコンウエーハー上にＤＭＳＯ溶液を沈着させることにより、試料を調製した。測定は、４０００から４００ｃｍ−１までの２ｃｍ−１の分解能で収集された６４のスペクトルの平均から取られた。
【００４７】
完全なＦＴ−ＩＲスペクトルを図８に示す。ピークの割当を以下の表１、表２および表３に示す。
【００４８】
【表１】
0006684788.tif 000002
【００４９】
【表２】
0006684788.tif 000003
【００５０】
【表３】
0006684788.tif 000004
【００５１】
ＰＳＳおよびＰＡＮＩの主要ピークが存在していることから、ＰＰＧ複合体のＦＴ−ＩＲスペクトルはＰＡＮＩ−ＰＳＳ複合体のそれと非常に類似している。
【００５２】
ＰＳＳはポリスチレンおよびスルホン酸基の特徴的なピークを示している。３１００〜３０００ｃｍ−１の領域は水素と芳香族炭素との間の結合の振動を示しており、一方、３０００〜２８００ｃｍ−１の領域は脂肪族鎖の水素と炭素との間の結合の伸長を示している。ベンゼン環の炭素間伸長は１６００ｃｍ−１および１５０３ｃｍ−１に現れる。１１２０ｃｍ−１および１００４ｃｍ−１のピークは、ベンゼン環の平面における骨格の振動に、および、ベンゼン環の平面の外側の振動に、割り当てることができる。ＳＯ３−基の反対称性および対称性の振動吸収ピークはそれぞれ、１２２２ｃｍ−１および１０３０ｃｍ−１のピークに割り当てることができる。６２２ｃｍ−１に中心がある特徴的なバンドは、ベンゼン環のＣ−Ｓ伸長に対応する。ＰＡＮＩの存在は、第二級芳香族アミンの窒素水素結合の伸長による３２２７ｃｍ−１のピークによって、および、３１００〜３０００ｃｍ−１における芳香環の炭素水素伸長によって、確認された。
【００５３】
芳香環の領域において、ＰＡＮＩは、キノンジイミノユニット（ＰＡＮＩの酸化型）のＣ＝Ｎ伸長を原因とする、１５６６ｃｍ−１におけるバンドを示す。ベンゾノイドジアミンユニット（ＰＡＮＩの還元型）の芳香環のＣ−Ｃ伸長は１４８９ｃｍ−１に現れ、最後に、７４６ｃｍ−１におけるバンドはキノン環の平面の外側のＣＨのバンドによるものである。
【００５４】
ＰＰＧ試料およびＣＥ−ＰＰＧ試料のＦＴ−ＩＲスペクトルはＰＡＮＩ−ＰＳＳのＦＴ−ＩＲスペクトルと非常に類似しているため、ＰＰＧ試料の場合においてもＰＡＮＩの形成の確認となる。
【００５５】
熱重量分析
熱重量分析（ＴＧＡ）を、１０ｍｇ試料に対して、ＴＧ  ２０９  Ｆ１  Ｌｉｂｒａ（登録商標）（ＮＥＴＺＳＣＨ有限責任会社）熱重量分析計を用いて、加熱速度１０℃ｍｉｎ−１、２５℃〜８００℃、窒素流（６０ｃｍ３ｍｉｎ−１）下で、行った。報告された熱分解温度は、最大重量減少率（Ｔｍａｘ）を参照している。残留重量パーセントは８００℃で評価した。実験誤差は概して０．０５ｍｇ未満（およそ±０．５％）であると見積もられた。
【００５６】
図２から分かるように、ＰＡＮＩ−ＰＳＳ複合体は３つの主要な重量減少を示す：開始溶液からの湿気の蒸発および小分子（例えばＨＣｌ）の脱気からもたらされる、２０４℃における第一の重量減少；ＰＡＮＩの熱分解に対応する、それぞれ３２４℃および３９４℃における、第二および第三のピーク。
【００５７】
ＰＰＧ複合体（図３）において、酸素の減少を原因とする、２２０℃におけるピークの完全な欠如により、ＤＡＮＩとの相互作用による初期ＧＯの減少（およそ５０重量％）が確認される。重量減少のＴＧＡ曲線はＰＡＮＩ−ＰＳＳ複合体のそれと非常に類似しており、これは、小分子の脱気による２００℃未満の第一重量減少を示している。重量減少の第二相および第三相は、ＰＡＮＩ−ＰＳＳにおいて観察されたものと同じ温度間隔にあり、これにより、重合が起こったことが確認される。
【００５８】
最後に、ＣＥ−ＰＰＧのＴＧＡ（図４）はＰＡＮＩ−ＰＳＳのそれと実質的に同一である。しかし、予定の通り、８００℃における最終重量は、ＰＡＮＩ−ＰＳＳ複合体の４１．５％に比べて、初期重量に対しておよそ４３．６％より少なく、これにより、不揮発性のグラフェンの存在が確認される。
【００５９】
ＤＣ特性
実施例１および実施例２に記載の合成物質をＤＭＳＯ中に分散させて、印刷可能なインク調合物を調製した。インクの溶解性を増加させるため、機械的混合および超音波槽を使用した。溶液はゲル化前は１〜２日間安定である。従って、印刷の直前に、インクを再分散させるために溶液を超音波槽で１時間処理し、その後、３ｍｌタンクに入れ、インクジェット印刷システムに充填した。対称性インパルスを用いた、固定のジェットパラメータは以下である：第一立上り時間１２μｓ、保持時間１５μｓ、立下り時間５μｓ、エコー時間２０μｓ、第二立上り時間２μｓ、待機電圧０Ｖ、維持電圧３５Ｖ、エコー電圧−１３Ｖ。
【００６０】
複合体ＰＰＧおよびＣＥ−ＰＰＧのＤＣ特性の解析（図５）は、ＰＰＧ試料中よりもＰＡＮＩがより大量に存在するＣＥ−ＰＰＧ試料中ではパーコレーション伝導経路が優先され、これにより、ＰＰＧの絶縁的挙動（図５ａ）からＣＥ−ＰＰＧの抵抗損的（ohmic dissipative）挙動（図５ｂ）へとコンダクタンスが改善されることを示している。
【００６１】
同じ印加電位間隔において、ＣＥ−ＰＰＧを通過する電流はＰＰＧにおいて測定される電流よりも５桁大きい。ＧＯのグラフェンへの還元の確認は、ＣＥ−ＰＰＧよりも３桁大きい伝導率を有する純粋ＰＡＮＩとの直接比較から得られる。別の重要な特性は、図５ｂ中のエラーバーによって示されるような、極端に明瞭なシグナルである。
【００６２】
さらに、ＩＶ測定をサイクルさせることにより、メモリスタ性の活用も可能であり（図５ｃ）、その特徴的な「蝶型」図は、直線的な抵抗性寄与を差し引いた後によりはっきりと見ることができる（図５ｄ）。
【００６３】
ＤＣ刺激およびＡＣ刺激の組合せを適用することにより、特定の挙動を観察することができる。具体的には、図６において、全周波数範囲における持続的な負の容量（persistent negative capacity）の証拠が、少数の刷り重ねにより印刷されたＰＰＧにおいて示され：その相は１０ｋＨｚ未満の値から１ＭＨｚまでの＋９０°において飽和している（図６ａおよび図６ｂ）。一方、多数の刷り重ねにより印刷されたＰＰＧは、５００Ｈｚ未満でのみ統計的に＋９０°まで伸び、一方でより高い周波数においては抵抗性伝導体のように振る舞う、インピーダンス相を示す。見た目には、インピーダンスは、ＰＰＧ試料（図６ｃおよび図６ｄ）について示されるように、直流分極に依存していない。最も有望な結果は、インピーダンスの抵抗性部分および反応性部分が、ｋＨｚ領域において発生し試料の厚さに依存する共鳴拡散を示す（図６ｅおよび図６ｆ）、高い伝導率を有する試料（ＣＥ−ＰＰＧ）において得られた。
【００６４】
いくつかのＰＰＧ試料において、この共鳴は安定なシグナルを生み出し、これにより、インピーダンスの抵抗性成分および反応性成分の両方において認められる、完全に電圧制御されたインピーダンス変化がもたらされる（図７ａ、図７ｂおよび図７ｃ）。この物質は電圧制御移相器要素として即座に利用可能であるため、この特性は非常に興味深い。
【００６５】
多くの実験例が、スーパーキャパシタにおける適用のためのＰＡＮＩと組合せた、グラフェンまたは他の炭素系ナノ材料からなる階層構造に基づいていたが、ナノメータ規模で生じるその現象の明確な定義は今まで与えられていなかった。
【００６６】
インピーダンススペクトルは通常、定位相素子、または単に適応性を向上させるために使用されるワールブルグインピーダンス素子等の電子工学において周知の他の拡散回路素子のような、理想的な素子を含むモデルに適応する。
【００６７】
ＰＡＮＩ／グラフェンナノコンポジットにおける負誘電率値を説明しようとする試みが、表面プラズモン共鳴およびグラフェンフェルミ準位電圧の同調性を誘起する最近の研究で為された。グラフェンはディラックフェルミ粒子の相対論的状態から金属に類似した通常の状態への制御電圧転換を示し得るが、プラズモン周波数は概して、本特許に記載される現象（ｋＨｚ台の典型的周波数）よりもかなり高い（１０〜１００ＴＨｚ）。
【００６８】
従って、この実施例に従って作られたプリントインクジェットデバイスは、動作周波数に応じて正または負の過剰静電容量を備えた、適用可能なスーパーキャパシタとして電子工学分野において実用化される。インピーダンスの抵抗成分を考慮すると、５００Ｈｚから５ｋＨｚの間にＣＥ−ＰＰＧ試料において見られる莫大な寄与（多数の刷り重ねにより印刷された試料において特に明らか、図６ｅ）は共鳴散乱によって説明でき、またしても、グラフェンの量子相対論的性質は、散乱ポテンシャルが抵抗力に対して無視できない寄与を与えるほどである。
【００６９】
従って、グラフェンの量子相対論的特性が表れ、ディラックフェルミ粒子とＰＡＮＩ鎖に隣接した小散乱中心との間の共鳴エネルギーの伝達を誘起するシステムが説明された。これらの事象は、高周波数（ＭＨｚ）における負の容量、電圧制御位相変化および特徴的な共鳴周波数（ｋＨｚ）における負／正の分岐性容量等の、１つの単一材料では今まで報告されなかった、非常に興味深い物理的現象の発生を示している。これらの特性は、溶剤およびダイレクトインクジェット印刷における使用の可能性をきっかけに、高度な電子デバイスにおいて利用することができる。
【００７０】
参考文献
【図１】
0006684788.tif 000005
【図２】
0006684788.tif 000006
【図３】
0006684788.tif 000007
【図４】
0006684788.tif 000008
【図５Ａ】
0006684788.tif 000009
【図５Ｂ】
0006684788.tif 000010
【図５Ｃ】
0006684788.tif 000011
【図５Ｄ】
0006684788.tif 000012
【図６Ａ】
0006684788.tif 000013
【図６Ｂ】
0006684788.tif 000014
【図６Ｃ】
0006684788.tif 000015
【図６Ｄ】
0006684788.tif 000016
【図６Ｅ】
0006684788.tif 000017
【図６Ｆ】
0006684788.tif 000018
【図７Ａ】
0006684788.tif 000019
【図７Ｂ】
0006684788.tif 000020
【図７Ｃ】
0006684788.tif 000021
【図７Ｄ】
0006684788.tif 000022
【図８】
0006684788.tif 000023